(57)【要約】【課題】デバイスの効率を向上させる。【解決手段】アノード電極１０と、カソード電極１１と、前記アノード電極１０と前記カソード電極１１との間に介在された光電気的に活性な領域１２とを備えるオプトエレクトロニクスデバイスにおいて、前記カソード電極１１は、１族、２族または遷移金属の化合物を含有する第１層１５と、仕事関数が３．５ｅＶ以下の材料を含有する第２層１６と、光電気的に活性な前記領域から前記第１層および前記第２層の分だけ離間してかつ仕事関数が３．５ｅＶ以上の第３層１７とを有する。【選択図】図２
2005209660.tif 000002
【特許請求の範囲】
【請求項１】
アノード電極と、カソード電極と、前記アノード電極と前記カソード電極との間に介在された光電気的に活性な領域とを備えるオプトエレクトロニクスデバイスにおいて、
前記カソード電極は、
１族、２族または遷移金属の化合物を含有する第１層と、
仕事関数が３．５ｅＶ以下の材料を含有する第２層と、
光電気的に活性な前記領域から前記第１層および前記第２層の分だけ離間してかつ仕事関数が３．５ｅＶ以上の第３層と、
を有することを特徴とするオプトエレクトロニクスデバイス。
【請求項２】
請求項１記載のオプトエレクトロニクスデバイスにおいて、前記化合物が１族または２族に属する金属の化合物であることを特徴とするオプトエレクトロニクスデバイス。
【請求項３】
請求項１記載のオプトエレクトロニクスデバイスにおいて、前記化合物が１族に属する金属の化合物であることを特徴とするオプトエレクトロニクスデバイス。
【請求項４】
請求項１〜３のいずれか１項に記載のオプトエレクトロニクスデバイスにおいて、前記化合物がリチウムの化合物であることを特徴とするオプトエレクトロニクスデバイス。
【請求項５】
請求項１〜４のいずれか１項に記載のオプトエレクトロニクスデバイスにおいて、前記化合物がハロゲン化合物であることを特徴とするオプトエレクトロニクスデバイス。
【請求項６】
請求項１〜５のいずれか１項に記載のオプトエレクトロニクスデバイスにおいて、前記化合物がフッ化物であることを特徴とするオプトエレクトロニクスデバイス。
【請求項７】
請求項１〜６のいずれか１項に記載のオプトエレクトロニクスデバイスにおいて、前記第１層が光電気的に活性な前記領域から前記第２層の分だけ離間していることを特徴とするオプトエレクトロニクスデバイス。
【請求項８】
請求項１〜７のいずれか１項に記載のオプトエレクトロニクスデバイスにおいて、前記第２層が光電気的に活性な前記領域から前記第１層の分だけ離間していることを特徴とするオプトエレクトロニクスデバイス。
【請求項９】
請求項１〜８のいずれか１項に記載のオプトエレクトロニクスデバイスにおいて、前記第１層および前記第２層のいずれか一方が光電気的に活性な前記層に隣接していることを特徴とするオプトエレクトロニクスデバイス。
【請求項１０】
請求項１〜９のいずれか１項に記載のオプトエレクトロニクスデバイスにおいて、前記第２層がＬｉ、Ｂａ、Ｍｇ、Ｃａ、Ｃｅ、Ｃｓ、Ｅｕ、Ｒｂ、Ｋ、Ｙ、Ｓｍ、Ｎａ、Ｓｍ、Ｓｒ、Ｔｂ、およびＹｂからなる群より選択された金属、またはこれらの金属のうちの二つ以上を含む合金を含有することを特徴とするオプトエレクトロニクスデバイス。
【請求項１１】
請求項１〜１０のいずれか１項に記載のオプトエレクトロニクスデバイスにおいて、前記第２層が前記第１層よりも厚いことを特徴とするオプトエレクトロニクスデバイス。
【請求項１２】
請求項１〜１１のいずれか１項に記載のオプトエレクトロニクスデバイスにおいて、前記第１層の厚さが１０〜１５０Åであることを特徴とするオプトエレクトロニクスデバイス。
【請求項１３】
請求項１〜１２のいずれか１項に記載のオプトエレクトロニクスデバイスにおいて、前記第１層は、仕事関数が３．５ｅＶ以下の材料を含有し、当該材料は、前記第２層の仕事関数が３．５ｅＶ以下の材料と比較して高い仕事関数を有することを特徴とするオプトエレクトロニクスデバイス。
【請求項１４】
請求項１〜１３記載のオプトエレクトロニクスデバイスにおいて、前記第３層の厚さが１０００Åを超えることを特徴とするオプトエレクトロニクスデバイス。
【請求項１５】
請求項１〜１４のいずれか１項に記載のオプトエレクトロニクスデバイスにおいて、仕事関数が３．５ｅＶ以上の前記材料が１０5（Ω・ｃｍ）-1を超える導電率を有することを特徴とするオプトエレクトロニクスデバイス。
【請求項１６】
請求項１〜１５のいずれか１項に記載のオプトエレクトロニクスデバイスにおいて、仕事関数が３．５ｅＶ以上の前記材料がアルミニウム、金またはインジウムスズ酸化物であることを特徴とするオプトエレクトロニクスデバイス。
【請求項１７】
請求項１〜１６のいずれか１項に記載のオプトエレクトロニクスデバイスにおいて、前記カソードが透明であることを特徴とするオプトエレクトロニクスデバイス。
【請求項１８】
請求項１〜１７のいずれか１項に記載のオプトエレクトロニクスデバイスにおいて、光電気的に活性な前記領域が発光性を有することを特徴とするオプトエレクトロニクスデバイス。
【請求項１９】
請求項１〜１８のいずれか１項に記載のオプトエレクトロニクスデバイスにおいて、光電気的に活性な前記領域が発光性有機材料を含有することを特徴とするオプトエレクトロニクスデバイス。
【請求項２０】
請求項１９記載のオプトエレクトロニクスデバイスにおいて、前記発光性有機材料が高分子材料であることを特徴とするオプトエレクトロニクスデバイス。
【請求項２１】
請求項２０記載のオプトエレクトロニクスデバイスにおいて、前記発光性有機材料が共役高分子材料であることを特徴とするオプトエレクトロニクスデバイス。
【請求項２２】
請求項１９〜２１のいずれか１項に記載のオプトエレクトロニクスデバイスにおいて、前記発光性有機材料と前記アノード電極または前記カソード電極の一方との間に電荷輸送層を介在したことを特徴とするオプトエレクトロニクスデバイス。
【請求項２３】
アノード電極を成膜する工程と、
前記アノード電極上に光電気的に活性な材料の領域を成膜する工程と、
光電気的に活性な前記材料の領域上に、１族、２族または遷移金属の化合物を含有する層と、仕事関数が３．５ｅＶ以下の材料を含有する層とを成膜する工程と、
これらの層上に、仕事関数が３．５ｅＶ以上の材料を成膜して第３のカソード層を形成する工程と、
を有することを特徴とするオプトエレクトロニクスデバイスの製造方法。
【請求項２４】
添付の図面のうち図２〜図９を参照して実質的に本明細書中に開示されたオプトエレクトロニクスデバイス。
【請求項２５】
添付の図面のうち図２〜図９を参照して実質的に本明細書中に開示されたオプトエレクトロニクスデバイスの製造方法。
【発明の詳細な説明】
【技術分野】
【０００１】
本発明は、オプトエレクトロニクスデバイスに関し、例えば、光を発光または検出するデバイスに関する。
【背景技術】
【０００２】
オプトエレクトロニクスデバイスの具体例として、光を発光させるため、または光を検出するために有機材料を使用するものが挙げられる。発光性有機材料については、国際公開公報第ＷＯ９０／１３１４８号および米国特許第４，５３９，５０７号に開示されており、両者の内容を参照して本明細書の一部とする。この種のデバイスの基本的な構造は、発光性有機層、例えば、ポリ（ｐ−フェニレンビニレン）（「ＰＰＶ」）からなる膜が２つの電極間に介在されていることにある。一方の電極（カソード）からは負の電荷担体（電子）が注入され、他方の電極（アノード）からは正の電荷担体（正孔）が注入される。電子および正孔は、有機層内で結合してフォトンを生成する。国際公開公報第ＷＯ９０／１３１４８号においては、有機発光材料として高分子が用いられている。米国特許第４，５３９，５０７号においては、有機発光材料は、（８−ヒドロキシキノリノ）アルミニウム（「Ａｌｑ３」）のような低分子材料として知られている種類のものである。実際のデバイスでは、通常、一方の電極が透明であり、このため、フォトンがデバイスから離脱することが可能となる。
【０００３】
図１に、典型的な有機発光デバイス（「ＯＬＥＤ」）の断面構造を示す。この場合、ＯＬＥＤは、ガラスまたはプラスチックの基板１上に製造されている。この基板１は、アノード２を形成するインジウム−スズ酸化物（「ＩＴＯ」）のような透明な材料で被覆されている。このような被覆済の基板は、市販品として入手可能である。ＩＴＯで被覆された基板は、少なくとも、エレクトロルミネセント有機材料３の薄膜と、通常は金属または合金からなるカソード層４とで被覆されている。
【０００４】
この種のデバイスは、携帯用コンピュータや携帯電話等をはじめとするバッテリによって駆動される機器用のディスプレイとしての実用化が期待されている。したがって、このような機器のバッテリ寿命を長期化させるため、発光デバイスの効率を向上させることが特に重要な課題となっている。効率を向上させる方法の一つは、発光材料自体の選定および設計に細心の注意を支払うことである。他の方法は、ディスプレイの物理的な配置構成を最適化することである。第３の方法は、発光層内への電荷の注入条件や発光層内での電荷の再結合条件を向上させることである。
【０００５】
発光層内への電荷の注入条件や発光層内での電荷の再結合条件を向上させるために、ポリスチレンスルホン酸がドープされたポリエチレンジオキシチオフェン（「ＰＥＤＯＴ−ＰＳＳ」）等の有機材料で形成された電荷輸送層を電極の一方または両方と発光層との間に介在させることが知られている。適切な電荷輸送層を選定することによって、発光層への電荷の注入特性を高めることができるとともに電荷担体が逆流することを防止することができ、しかも、電荷の再結合が活発化する。例えば、カルシウムやリチウムなどの仕事関数の低い材料がカソード材料として適している。国際公開公報第ＷＯ９７／０８９１９号には、マグネシウムとリチウムの合金で形成されたカソードが開示されている。
【発明の開示】
【発明が解決しようとする課題】
【０００６】
本発明は上気した技術に関連してなされたもので、効率が向上したデバイスを提供することを目的とする。
【課題を解決するための手段】
【０００７】
本発明の第１の側面によれば、アノード電極と、カソード電極と、前記アノード電極と前記カソード電極との間に介在された光電気的に活性な領域とを備えるオプトエレクトロニクスデバイスにおいて、
前記カソード電極は、
１族、２族または遷移金属の化合物を含有する第１層と、
仕事関数が３．５ｅＶ以下の材料を含有する第２層と、
光電気的に活性な前記領域から前記第１層および前記第２層の分だけ離間してかつ仕事関数が３．５ｅＶ以上の第３層と、
を有することを特徴とするオプトエレクトロニクスデバイスが提供される。
【０００８】
本発明の第２の側面によれば、アノード電極を成膜する工程と、
前記アノード電極上に光電気的に活性な材料の領域を成膜する工程と、
光電気的に活性な前記材料の領域上に、１族、２族または遷移金属の化合物を含有する層と、仕事関数が３．５ｅＶ以下の材料を含有する層とを成膜する工程と、
これらの層上に、仕事関数が３．５ｅＶ以上の材料を成膜して第３のカソード層を形成する工程と、
を有することを特徴とするオプトエレクトロニクスデバイスの製造方法が提供される。
【０００９】
この化合物は、１族または２族に属する金属の化合物、特に、リチウム等の１族に属する金属の化合物であることが好ましい。この化合物は、例えば、ハロゲン化合物（例えば、フッ化物）、酸化物、炭化物または窒化物であってもよい。これらの化合物は、電気的に伝導性を有しているものであってもよく、電気的に絶縁性を有しているものであってもよい。化合物は、１族、２族または遷移金属の錯体、特に有機物錯体であってもよい。
【００１０】
第１層が光電気的に活性な領域から第２層の分だけ離間していてもよいし、第２層が光電気的に活性な領域から第１層の分だけ離間していてもよい。第１層と第２層のうち、光電気的に活性な領域に近い方の層は、該光電気的に活性な領域に隣接していることが好ましいが、第１層と光電気的に活性な領域との間に他の層（好ましくは導電性を有する層）が一つ以上介在していてもよい。光電気的に活性な領域は、層の形態であることが適切であり、光電気的に活性な材料からなる層であることが好ましい。光電気的に活性な領域は、発光する機能を有するものであってもよく、または、入射光に反応して電場を発生させる機能を有するものであってもよい。デバイスの好適な例としては、エレクトロルミネッセントデバイスが挙げられる。
【００１１】
第２層は、Ｌｉ、Ｂａ、Ｍｇ、Ｃａ、Ｃｅ、Ｃｓ、Ｅｕ、Ｒｂ、Ｋ、Ｙ、Ｓｍ、Ｎａ、Ｓｍ、Ｓｒ、ＴｂおよびＹｂからなる群より選択された金属、またはこれらの金属のうちの二つ以上を含む合金を含有することが好ましい。さらに、これらの金属のうちの一つ以上と、Ａｌ、Ｚｎ、Ｓｉ、Ｓｂ、Ｓｎ、Ｚｎ、Ｍｎ、Ｔｉ、Ｃｕ、Ｃｏ、Ｗ、Ｐｂ、ＩｎまたはＡｇ等の他の金属を含む合金であってもよい。
【００１２】
第１層の適切な厚さは、１０〜１５０Åである。第２層の適切な厚さは１０００Å未満であり、５００Å未満であることが好ましい。第２層の厚さは、４０Åまたは１００Åを超えていることが適切であるが、１５０Åまたは２００Åを超えていてもよい。第２層の好適な厚さは、４０Å〜５００Åの範囲内である。
【００１３】
第１層における前記化合物の組成割合は、８０％を超えることが好ましく、９０％または９５％を超えることがより好ましく、９９％を超えることが最も好ましい。第１層は、実質的に前記化合物からなるものであることが好ましい。デバイスにおける前記化合物の実効的な仕事関数は、３．５ｅＶ未満である。
【００１４】
前記第２層の前記材料の仕事関数は、３．５ｅＶ未満であることが好ましく、３．４ｅＶ未満、３．３ｅＶ未満、３．２ｅＶ未満、３．１ｅＶ未満または３．０ｅＶ未満であることがより好ましい。第２層（the second first）における前記材料の組成割合は、８０％を超えることが好ましく、９０％または９５％を超えることがより好ましく、９９％を超えることが最も好ましい。第２層は、実質的に前記化合物からなるものであることが好ましい。
【００１５】
カソードにおいて、光電気的に活性な領域に接触する層の材料は、活性領域の材料に接触させた際に該活性領域の材料をあまり劣化させないものであることが好ましい。カソードにおいて、光電気的に活性な領域に接触しない層の材料は、活性領域の材料に接触させた際に該活性領域の材料を劣化させるようなものであってもよい。第１層の前記化合物は、活性領域の材料に接触させた場合、活性領域の材料の状態と第２層の材料の状態との間の中間状態を形成するものであってもよい。
【００１６】
カソードの第３層は、第１層および第２層の材料よりも高い仕事関数を有する材料（高仕事関数材料）を含有する。高仕事関数材料の仕事関数は、３．５ｅＶを超えることが好ましく、４．０ｅＶを超えることがより好ましい。適切な高仕事関数材料は金属である。高仕事関数材料や第３層は、それ自体で１０5（Ω・ｃｍ）-1を超える導電率を有するものであることが好ましい。高仕事関数材料の好適な例としては、Ａｌ、Ｃｕ、Ａｇ、ＡｕまたはＰｔが挙げられる。また、これらの金属のうちの二つ以上を含有する合金であってもよく、これらの金属の一つ以上と他の金属とを含有する合金であってもよい。さらに、高仕事関数材料は、スズ酸化物またはインジウム−スズ酸化物であってもよい。第３層の厚さは、１０００Å〜１００００Åの範囲であることが好ましく、２０００Å〜６０００Åの範囲であることがより好ましく、約４０００Åであることが最も好ましい。
【００１７】
第２層は、第１層に隣接していることが好ましい。また、第３層は、第２層に隣接していることが好ましい。カソードの第１層、第２層、さらに、第３層の間に付加的な層を介在させるようにしてもよい。カソードの好適な材料は無機物質であり、最も好適な材料は金属である。
【００１８】
電極の一方は、透光性を有することが好ましく、透明であることが最も好ましい。この電極は、アノード電極であることが好ましいが、必ずしもアノード電極である必要はない。なお、透光性を有する電極をアノード電極とする場合、スズ酸化物（ＴＯ）、インジウム−スズ酸化物（ＩＴＯ）または金で該アノード電極を形成することができる。
【００１９】
光電気的に活性な領域は、（適切な電場が印加された際に適切に発光する）発光性を有するものであってもよく、（入射光に反応して適切な電場を発生させる）感光性のものであってもよい。光電気的に活性な領域は、発光性材料または感光性材料を含有しているとよい。そのような発光性材料として適切なものは有機材料であり、その中でも高分子材料が好適である。特に好適な発光性材料は、半導体高分子材料および／または共役高分子材料である。また、発光性材料は、例えば、昇華性低分子薄膜または無機発光材料のような別の種類のものであってもよい。さらに、有機発光材料は、一種類または複数種類の別個の有機材料からなるものであってもよい。有機発光材料は、高分子材料であるとよいが、完全にまたは部分的に共役した高分子であることが好ましい。好適な材料としては、以下に挙げる材料を１以上組み合せることによって得られるものが含まれる。ポリ（ｐ−フェニレンビニレン）（「ＰＰＶ」）、ポリ（２−メトキシ−５（２’−エチル）ヘキシロキシフェニレンビニレン）（「ＭＥＨ−ＰＰＶ」）、１以上のＰＰＶ誘導体（例えば、ジアルコキシまたはジアルキル誘導体）、ポリフルオレンおよび／またはポリフルオレン部分を有する共重合体、ＰＰＶｓおよび関連する共重合体、ポリ（２，７−（９，９−ジ−ｎ−オクチルフルオレン）−（１，４−フェニレン−（（４−ｓｅｃブチルフェニル）イミノ）−１，４−フェニレン））（「ＴＦＢ」）、ポリ（２，７−（９，９−ジ−ｎ−オクチルフルオレン）−（１，４−フェニレン（（４−メチルフェニル）イミノ）−１，４−フェニレン−（（４−メチルフェニル）イミノ）−１，４−フェニレン））（「ＰＦＭ」）、ポリ（２，７−（９，９−ジ−ｎ−オクチルフルオレン）−（１，４−フェニレン（（４−メトキシフェニル）イミノ）−１，４−フェニレン−（（４−メトキシフェニル）イミノ）−１，４−フェニレン））（「ＰＦＭＯ」）、ポリ（２，７−（９，９−ジ−ｎ−オクチルフルオレン）（「Ｆ８」）、または（２，７−（９，９−ジ−ｎ−オクチルフルオレン）−３，６−ベンゾチアジアゾール）（「Ｆ８ＢＴ」）。代替的な材料には、Ａｌｑ３のような低分子材料が含まれる。
【００２０】
デバイスには、一つ以上の層を追加して設けるようにしてもよい。また、活性領域と両電極あるいは一方の電極との間に電荷輸送層を一つ以上介在させるようにしてもよい。この電荷輸送層は、好ましくは一種以上の（more or more）有機材料を用いて形成される。各電荷輸送層は、適切には一種以上の高分子、例えば、ポリスチレンスルホン酸がドープされたポリエチレンジオキシチオフェン（「ＰＥＤＯＴ−ＰＳＳ」）、ポリ（２，７−（９，９−ジ−ｎ−オクチルフルオレン）−（１，４−フェニレン−（４−イミノ（安息香酸））−１，４−フェニレン−（４−イミノ（安息香酸））−１，４−フェニレン））（「ＢＦＡ」）、ポリアニリン、およびＰＰＶから構成することができる。
【００２１】
本発明の第２の側面によれば、アノード電極を成膜する工程と、
前記アノード電極の上に光電気的に活性な材料の領域を成膜する工程と、
光電気的に活性な前記材料の領域上に、仕事関数が３．５ｅＶ以下の材料で第１カソード層を成膜する工程と、
前記第１カソード層上に、前記第１カソード層とは組成が異なりかつ仕事関数が３．５ｅＶ以下の別の材料で第２カソード層を成膜する工程と、
を有することを特徴とするオプトエレクトロニクスデバイスの製造方法が提供される。
【発明を実施するための最良の形態】
【００２２】
次に、添付の図面を参照し、本発明を例示的に説明する。
【００２３】
図２に示すデバイスは、アノード電極１０とカソード電極１１とを有する。両電極層の間には、発光材料で形成された活性層１２が介在されている。また、アノード電極１０と発光層１２との間には、ＰＥＤＯＴとＰＳＳを含有する電荷輸送層１３が介在されている。このデバイスは、ガラス基板１４上に形成されている。
【００２４】
金属製のカソード１１は、３層構造になっている。すなわち、発光層１２に隣接してカルシウムからなる第１層１５が形成されている。この第１層１５上にはリチウムからなる第２層１６が形成されており、該第２層上にアルミニウムからなる第３層１７が形成されている。後述するように、このような構造とすることによってデバイス効率が大幅に向上することが明らかになった。
【００２５】
ここで、図２に示すデバイスの製造方法につき説明する。まず、ガラスシート１４上にＩＴＯの透明な層を成膜し、アノード電極１０を形成する。ガラスシートとしては、例えば、１ｍｍの厚みを有するソーダライムガラスまたはホウケイ酸ガラスのシートを用いることができる。ＩＴＯ被覆層の厚みは、約１００〜約１５０ｎｍとすることが好適であり、ＩＴＯのシート抵抗は、１０〜３０Ω／スクエアとすることが好適である。このようなＩＴＯで被覆されたガラス基板は、市販されている。ガラスを用いる代わりに、パースペックス（Perspex）で形成されたシート１４を用いるようにしてもよい。また、ＩＴＯを用いる代わりに、金またはＴＯをアノードとして用いてもよい。
【００２６】
次に、ＩＴＯアノード上に正孔輸送層または注入層１３を成膜する。正孔輸送層は、ＰＥＤＯＴとＰＳＳを含有する溶液から成膜される。この場合、ＰＥＤＯＴとＰＳＳの比はおよそ１：５．５である。好ましい正孔輸送層の厚みは、約５００Åである。正孔輸送層は、典型的には、溶液がスピンコートされた後、窒素雰囲気中において約２００℃、１時間の熱処理が施されることによって形成される。
【００２７】
次に、エレクトロルミネッセント層１５を成膜する。この例においては、エレクトロルミネッセント層は、５ＢＴＦ８中に２０％のＴＦＢを含む材料からなる。ここで、５ＢＴＦ８とは、５％のポリ（２，７−（９，９−ジ−ｎ−オクチルフルオレン）−３，６−ベンゾチアジアゾール）（「Ｆ８ＢＴ」）がドープされたポリ（２，７−（９，９−ジ−ｎ−オクチルフルオレン）（「Ｆ８」）を意味する。また、ＴＦＢは、ポリ（２，７−（９，９−ジ−ｎ−オクチルフルオレン）−（１，４−フェニレン−（（４−ｓｅｃブチルフェニル）イミノ）−１，４−フェニレン））を表す。
【００２８】
この混合物は、正孔輸送層上にスピンコートすることによって成膜され、通常は、７５０Åの厚みを有する。発光層には、ＰＰＶ等のような他の材料を用いてもよい。また、発光層は、ブレードコーティングやメニスカスコーティング等の他の方法によって成膜してもよく、必要であれば、前駆体の形態で成膜してもよい。
【００２９】
次に、カソードを成膜する。カソードを構成する三つの異なる層を、基準圧力が１０-8ミリバール未満に減圧された状態で、連続的に行われる各熱蒸着工程において成膜する。なお、連続的に行われる各工程に渡って減圧状態を維持することが好ましい。これにより、各層の界面が汚染されることを防止することができるからである。熱蒸着法を用いない場合、代替的な方法としてはスパッタリングが挙げられるが、この方法は、発光層１２上に層１５を成膜する場合は好ましいものではない。発光層１２が損傷する可能性があるからである。第１の熱蒸着工程において、層１５を成膜する。層１５はカルシウムからなり、その厚さは約５〜２５Å、好ましくは約１５Åである。第２の熱蒸着工程において、層１６を成膜する。層１６は、厚さ約１００〜５００Åのリチウム層である。第３の熱蒸着工程において、層１７を成膜する。層１７は、厚さ約４０００Åのアルミニウム層である。
【００３０】
最後に、層１０と層１７との間に接点を設ける。アルミニウム層１６が保護膜としての機能をある程度果たすが、周囲を補強するために、デバイスをエポキシ樹脂の中に封入することが好ましい。
【００３１】
使用の際には、アノードとカソードの間に適切な電圧を印加することに伴って発光層を活性化させることにより、この発光層を発光させる。この光は、透明なアノードおよびガラスカバーシートを通過して視聴者に到達する。
【００３２】
本出願人は、このように構成されたデバイスを用いた場合、効率が大幅に向上することを見いだした。図３および図４に、図２に示すデバイスと同様のデバイス（デバイスＥ〜Ｈ）と、比較対象として用いられるデバイス（デバイスＡ〜ＤおよびデバイスＪ〜Ｐ）の性能に関するデータを示す。
【００３３】
これらのデバイスに共通する構造は、以下の通りである。
【００３４】
・基板：ガラス
・アノード：ＩＴＯ
・電荷輸送層：ＰＥＤＯＴとＰＳＳの組成比＝１：５．５、厚さ５００Å
・発光層：５ＢＴＦ８とＴＦＢの組成比＝４：１、厚さ７５０Å
各デバイスにおけるカソードの構造を以下に示す。
【００３５】
デバイスＡ〜Ｄ：
・発光層に隣接する厚さ５００Åのカルシウム層と、
・厚さ４０００Åのアルミニウムのキャッピング層
デバイスＥ〜Ｈ：
・光層に隣接する厚さ５００Åのリチウム層と、
・厚さ１０００Åのカルシウム層と、
・厚さ４０００Åのアルミニウムのキャッピング層
デバイスＪ〜Ｐ：
・発光層に隣接する厚さ２５Åのリチウム層と、
・厚さ４０００Åのアルミニウムのキャッピング層
図３に、各デバイスについて測定された効率のピーク値を単位Ｌｍ／ＷおよびＣｄ／Ａで示す。
【００３６】
また、図４に、輝度０．０１、１００、および１０００Ｃｄ／ｍ2での各デバイスの駆動電圧を示す。図３から、デバイスＥ〜Ｈの効率のピーク値が他のデバイスと比較して著しく向上していることが明らかである。一方、図４からは、デバイスＥ〜Ｈの駆動電圧が大幅に上昇することはなく、むしろ、デバイスＪ〜Ｐと比較して大幅に低くなっていることが分かる。
【００３７】
図５〜図９に、同様のデバイスに関する更なるデータを示す。まず、図５に、ＩＴＯのアノードと、ＰＥＤＯＴとＰＳＳを含有する厚さ８０ｎｍの層と、厚さ６３ｎｍの青色発光材料層（グローブボックス中でスピンコートしたもの）と、カソードとを有するデバイスの実験データを示す。前記カソード層は、発光材料層に隣接した第１層と、Ｃａからなる厚さ１０ｎｍの第２層と、Ａｌからなる最上層とを有する。なお、第１層の組成は、各プロットに示されている。次に、図６に、ＩＴＯのアノードと、ＰＥＤＯＴとＰＳＳを含有する厚さ８０ｎｍの層と、厚さ７０ｎｍの緑色発光材料層（Ｆ８、ＴＦ８およびＦ８ＢＴを含有し、グローブボックス中でスピンコートしたもの）と、カソードとを有するデバイスの実験データを示す。この場合、カソード層は、発光材料層に隣接した第１層と、Ｃａからなる厚さ１０ｎｍの第２層と、Ａｌからなる最上層とを有する。第１層の組成は、各プロットに示されている。実験データは、エレクトロルミネッセンススペクトル（ＥＬスペクトル）と、電圧に対する発光効率と、電圧に対する電流密度と、電圧に対する輝度と、時間に対する輝度である。効率に関するデータを併せて以下に示す。
【００３８】
【表１】
2005209660.tif 000003
【００３９】
青色発光体のＥＬスペクトルが、使用されたカソード材料に依存することはあまりなく、高電流密度時では、通常の会合体の特徴（aggregate feature）を示した。緑色スペクトルは、使用されたカソード材料には比較的依存していなかった。デバイス性能は、第１カソード層の金属成分に主に依存しているようである。Ｍｇ基のデバイスは、両発光性高分子において最も性能が低く、比較的に低い効率や電流の値を示した。Ｃｓ基のデバイスの性能は、中間的であった。ＬｉＦを用いたデバイスは、最も高い性能を示した。他のＬｉハロゲン化合物を用いたデバイスは、青色の発光性能が比較的低く、緑色については、様々な効率の値を示した。
【００４０】
図７に、同様のデバイスの効率に関するデータを示す。これらのデバイスは、ＩＴＯのアノードと、ＰＥＤＯＴとＰＳＳを含有する層と、青色、緑色または赤色の光を発光する発光層（各プロットに示す）と、以下の電極（ａ）〜（ｃ）を有する。
【００４１】
電極（ａ）は、発光体に隣接するＣａ層と、上側Ａｌ層とからなる。
【００４２】
電極（ｂ）は、発光体に隣接する厚さ６ｎｍのＬｉＦ層と、厚さ１０ｎｍのＣａ層と、上側Ａｌ層とからなる。
【００４３】
電極（ｃ）は、発光体に隣接する厚さ５ｎｍのＣａ層と、厚さ６ｎｍのＬｉＦ層と、上側Ａｌ層とからなる。
【００４４】
図８に、Ｃａ層／ＬｉＦ層／Ａｌ層の構成を有し、青色、緑色および赤色の光を発光する同様のデバイスにおいて、ＬｉＦ層の厚さを変更した場合の効率に関するデータを最大値Ｌｍ／Ｗのプロットとして示す。また、図９に、ＬｉＦ層／Ｃａ層／Ａｌ層の構成を有するデバイスにおいて、ＬｉＦ層の厚さを変更した場合の効率に関するデータを最大値Ｌｍ／Ｗのプロットとして示す。
【００４５】
さらに、本出願人は、このようなデバイスにおいて、Ｃａ層の代わりにＹｂまたはＢａを含有する同様な層を用いることによっても有益な結果が得られることを見いだした。Ｓｍ、ＹおよびＭｇ等の他の材料を用いても、同様の結果が得られると予測される。
【００４６】
上述したデバイスの大半は、１族または２族に属する金属のハロゲン化合物、例えば、ＬｉＦ等をカソードに含有する。本出願人は、１族や２族に属する金属の他の化合物や錯体、例えば、ＬｉＯ等についても調査し、この場合においても有益な結果が得られることを見いだした。ＹＦ（上記参照）等の遷移金属ハロゲン化合物、錯体についても、有益な結果が同様に得られるであろう。１族、２族に属する金属または遷移金属の有機錯体についても、有益な結果が同様に得られるであろう。これらの材料には、バリア効果を与えることで機能する可能性のある材料（例えばＬｉＯ）、または、この状況下での実効的に低い仕事関数に起因する別の効果によって機能する可能性のある材料（例えばＬｉＦ）が含まれる。
【００４７】
発光層１２に隣接するカソード層１５の厚さが充分に薄ければ、カソードから発光層への電荷の注入に対しては、上側のカソード層１６の特性が影響を与えるものと考えられる。層１５および層１６の材料は、これらの材料の特性の組み合わせによりデバイス性能が向上するように選定することができる。この性能向上の機構として、以下の（ａ）および（ｂ）が考えられるであろう。
【００４８】
（ａ）デバイスの有機層（例えば層１５）と層１６の材料との間の望ましくない相互作用を層１５によって回避する一方で、層１６の材料の注入特性を少なくともある程度維持する機構。
【００４９】
（ｂ）層１６からの電子注入を（例えば、層１５のような有機層とともに）促進させるような中間状態を層１５によって形成する機構。
【００５０】
層１５は、効果を生み出すために充分に薄い必要があるが、再現性を伴うように均一に（過度の欠陥が生じないように）成膜しなければならない。機構（ａ）を機能させるために、層１６を、層１５よりも反応性が高くかつ仕事関数が低い材料で形成させることができる。図７および図８のＣａ／ＬｉＦ／Ａｌの構成のデバイスのように、適切な材料（例えばＬｉＦ）の層を発光材料から若干離間させて設けた場合、性能を大幅に向上させることができる。一般的には、機構として、表面に双極子が形成される機構、仕事関数が改善される機構、化学的に安定な化合物の電荷輸送が発生する機構、さらに、カソードの化合物層の解離によってドープされた注入層が形成される機構が考えられる。
【００５１】
着目すべきは、上述したようなデバイスを実験によって評価する際に、カソード（例えばＡｌ）の上側層が重要な保護効果を生み出すことである。Ａｌを用いる代わりに、ＡｇまたはＩＴＯ等を好適な材料として用いることもできる。これらの材料を用いた場合、層が透明になるので、カソード全体としても、透明になるかまたは少なくとも半透明になるという利点がある。したがって、カソードを通して光を発光させるように意図されたデバイスに適している。
【００５２】
上述したようなデバイスによって、複数の画素を有するディスプレイデバイスの単一の画素を形成してもよい。
【００５３】
上述したデバイスに対し、本発明の範囲を逸脱することなく、種々の改変を施すことができる。例えば、キャッピング層１７を省略してもよいし、このキャッピング層１７を他の材料で形成してもよい。また、カソードまたはデバイスの他の部分に追加の層を設けるようにしてもよい。さらに、電荷輸送層を発光層と（一方または両方の）電極との間に一つ以上追加して介在させるようにしてもよい。この場合、各電極と発光層との間の電荷輸送が促進され、また、逆方向への電荷輸送が抑制されるので好適である。そして、発光材料には、「有機エレクトロルミネッセントダイオード（Organic Electroluminescent Diodes）」C.W. Tang and S.A. VanSlyke, Appl. Phys. Lett. 51, 913-915 (1987)に開示されたような昇華性分子膜を用いてもよい。電極の配置を逆にして、カソードをディスプレイの表側（視聴者に近い側）に配置し、アノードを裏面に配置するようにしてもよい。
【００５４】
同じ原理を、光を発生させるデバイスだけでなく、光を検出するためのデバイスに適用することもできる。必要であれば、光に反応して電場を発生させる材料を発光材料に代替して用いることによって、上述したように各電極の各特性を向上させることができ、結局、電圧検出性能や効率を向上させることができる。
【００５５】
本発明は、特許請求の範囲の記載に制限されることなく、本明細書中に暗示的または明示的に開示された発明の特徴（特徴の組み合わせ）、さらに、本開示内容を一般化したものを包含するものである。上述した開示内容に照らし、当業者であれば、本発明の範囲内で種々の改変が可能なことは明らかであろう。
【図面の簡単な説明】
【００５６】
【図１】典型的な有機発光デバイス（ＯＬＥＤ）の断面構造である。
【図２】有機発光デバイスの断面構造である。図２に示された各層の厚さは、実際の寸法に合致するものではない。
【図３】幾つかの発光デバイスの性能に関するデータである。
【図４】幾つかの発光デバイスの性能に関するデータである。
【図５Ａ】異なる組成のカソードを有する各デバイスに関する実験データである。
【図５Ｂ】異なる組成のカソードを有する各デバイスに関する実験データである。
【図５Ｃ】異なる組成のカソードを有する各デバイスに関する実験データである。
【図５Ｄ】異なる組成のカソードを有する各デバイスに関する実験データである。
【図５Ｅ】異なる組成のカソードを有する各デバイスに関する実験データである。
【図６Ａ】異なる組成のカソードを有する各デバイスに関する実験データである。
【図６Ｂ】異なる組成のカソードを有する各デバイスに関する実験データである。
【図６Ｃ】異なる組成のカソードを有する各デバイスに関する実験データである。
【図６Ｄ】異なる組成のカソードを有する各デバイスに関する実験データである。
【図６Ｅ】異なる組成のカソードを有する各デバイスに関する実験データである。
【図７】異なる構成のカソードを有する各デバイスに関する実験データである。
【図８】異なる厚さの層のカソードを有する各デバイスに関する実験データである。
【図９】異なる厚さの層のカソードを有する各デバイスに関する実験データである。
【符号の説明】
【００５７】
１０…アノード電極                        １１…カソード電極
１２…発光層                              １４…ガラス基板
１５…第１層                              １６…第２層
１７…第３層                                                                        
【図１】
2005209660.tif 000004
【図２】
2005209660.tif 000005
【図３】
2005209660.tif 000006
【図４】
2005209660.tif 000007
【図５Ａ】
2005209660.tif 000008
【図５Ｂ】
2005209660.tif 000009
【図５Ｃ】
2005209660.tif 000010
【図５Ｄ】
2005209660.tif 000011
【図５Ｅ】
2005209660.tif 000012
【図６Ａ】
2005209660.tif 000013
【図６Ｂ】
2005209660.tif 000014
【図６Ｃ】
2005209660.tif 000015
【図６Ｄ】
2005209660.tif 000016
【図６Ｅ】
2005209660.tif 000017
【図７】
2005209660.tif 000018
【図８】
2005209660.tif 000019
【図９】
2005209660.tif 000020